(57)【要約】      （修正有）【課題】変換効率を継続的に向上させるとともに、外観の面でもより人に優しく、及び環境の適合性を高めるソーラーモジュールを提供する。【解決手段】ソーラーモジュールは、順に設けられる前面パネル、フィルム、太陽電池及び裏面パネルを備え、又は、順に設けられる前面パネル、フィルム、太陽電池、フィルム及び裏面パネルを備え、前面パネルはカラー透光前面パネルである。ソーラーモジュールは平面モジュール、異形モジュール、又は平面モジュールと異形モジュールとの組合せである。【選択図】図１
2019197880.tif 000002
【特許請求の範囲】
【請求項１】
順に設けられる前面パネル、フィルム、太陽電池及び裏面パネルを備え、又は、順に設けられる前面パネル、フィルム、太陽電池、フィルム及び裏面パネルを備え、
前記前面パネルは、カラー透光前面パネルであるソーラーモジュール。
【請求項２】
前記ソーラーモジュールは、平面モジュール、異形モジュール、又は平面モジュールと異形モジュールとの組合せである請求項１に記載のソーラーモジュール。
【請求項３】
前記異形モジュールは、折面モジュール又は曲面モジュールであり、又は前記ソーラーモジュールは少なくとも２種の異なる形状の異形モジュールの組合せである請求項２に記載のソーラーモジュール。
【請求項４】
前記カラー透光前面パネルは、カラー透光コーティングパネル又は透光素板着色パネルであり、
前記カラー透光コーティングパネルは、透光基板、及び前記透光基板の上に設けられる膜層を備える請求項１〜３のいずれか一項に記載のソーラーモジュール。
【請求項５】
前記カラー透光前面パネルがカラー透光コーティングパネルである場合、前記膜層は全誘電体膜であり、
前記膜層は、少なくとも１層の、前記透光基板の屈折率よりも高い高屈折率材料膜を備える請求項４に記載のソーラーモジュール。
【請求項６】
前記高屈折率材料膜は、５５０ｎｍの波長下での屈折率が１．９２〜２．６０の範囲内である請求項５に記載のソーラーモジュール。
【請求項７】
前記高屈折率材料膜は、チタン酸ランタン膜、二酸化チタン膜、五酸化三チタン膜、五酸化二ニオブ膜、五酸化二タンタル膜、二酸化ジルコニウム膜又はこれらの膜のうちの少なくとも２種から形成される複合膜を含む請求項５又は６に記載のソーラーモジュール。
【請求項８】
前記膜層は、少なくとも１層の、前記透光基板の屈折率よりも低い低屈折率材料膜をさらに備え、
前記高屈折率材料膜と前記低屈折率材料膜がそれぞれ複数層である場合、複数層の前記高屈折率材料膜と複数層の前記低屈折率材料膜は、前記透光基板の上に交互に積層される請求項５〜７のいずれか一項に記載のソーラーモジュール。
【請求項９】
前記膜層は、２層の前記高屈折率材料膜と２層の前記低屈折率材料膜とを備え、
２層の前記高屈折率材料膜と２層の前記低屈折率材料膜は、前記透光基板の一側に交互に積層して設けられ、且つ前記透光基板は、前記高屈折率材料膜と隣接する請求項８に記載のソーラーモジュール。
【請求項１０】
前記膜層は、３層の前記高屈折率材料膜と２層の前記低屈折率材料膜とを備え、
３層の前記高屈折率材料膜と２層の前記低屈折率材料膜は、前記透光基板の一側に交互に積層して設けられ、且つ前記透光基板は、前記高屈折率材料膜と隣接する請求項８に記載のソーラーモジュール。
【請求項１１】
前記膜層は、３層の前記高屈折率材料膜と３層の前記低屈折率材料膜とを備え、
３層の前記高屈折率材料膜と３層の前記低屈折率材料膜は、前記透光基板の一側に交互に積層して設けられ、且つ前記透光基板は、前記高屈折率材料膜と隣接する請求項８に記載のソーラーモジュール。
【請求項１２】
前記低屈折率材料膜は、５５０ｎｍの波長下での屈折率が１．３５〜１．５０の範囲内である請求項８〜１１のいずれか一項に記載のソーラーモジュール。
【請求項１３】
前記低屈折率材料膜は、二酸化シリコン膜、フッ化マグネシウム膜、又は二酸化シリコン膜とフッ化マグネシウム膜との複合膜を含む請求項８〜１２のいずれか一項に記載のソーラーモジュール。
【請求項１４】
前記透光基板は、ガラス基板又は透光高分子材料基板である請求項４〜１３のいずれか一項に記載のソーラーモジュール。
【請求項１５】
前記膜層は、釉薬膜層である請求項４〜１３のいずれか一項に記載のソーラーモジュール。
【請求項１６】
前記カラー透光前面パネルの色は、青色、紫色、黄金色、黄色、赤色、粘土色、灰色、オレンジ色又は緑色である請求項１〜１５のいずれか一項に記載のソーラーモジュール。
【請求項１７】
前記裏面パネルは、カラー透光コーティングパネル又は透光素板着色パネルである請求項１〜１６のいずれか一項に記載のソーラーモジュール。
【請求項１８】
前記フィルムは、ポリビニルブチラールフレキシブルフィルム又はエチレン酢酸ビニルフレキシブルフィルムである請求項１〜１７のいずれか一項に記載のソーラーモジュール。
【請求項１９】
前記太陽電池は、結晶シリコン薄膜太陽電池、アモルファスシリコン薄膜太陽電池、ガリウムヒ素薄膜太陽電池、銅インジウムガリウムセレン薄膜太陽電池、銅インジウムセレン薄膜太陽電池、テルル化カドミウム薄膜太陽電池、又は有機ポリマー薄膜太陽電池を含む請求項１〜１８のいずれか一項に記載のソーラーモジュール。
【発明の詳細な説明】
【技術分野】
【０００１】
本開示は太陽エネルギーの技術分野に関し、それに限定されず、特にソーラーモジュールに関する。
【背景技術】
【０００２】
従来、建物用のソーラーモジュールは主に黒色で、美しいとは言えない。太陽光発電市場のより厳しい要求を満たすために、モジュールは、変換効率を継続的に向上させるとともに、外観の面でもより人に優しく、及び環境の適合性を高める必要がある。特に太陽光発電、建物、環境の統合はさらなる美学を求めており、建築材料である太陽光発電製品として、建物の個性を引き立てることが望まれている。
【発明の概要】
【０００３】
以下、本文に対して詳細に説明されるテーマの概要である。本概要は特許請求の範囲の保護範囲を限定するものではない。
【０００４】
本開示の少なくとも１つの実施例は、順に設けられる前面パネル、フィルム、太陽電池及び裏面パネルを備え、又は、順に設けられる前面パネル、フィルム、太陽電池、フィルム及び裏面パネルを備え、前記前面パネルは、カラー透光前面パネルである、ソーラーモジュールを提供する。
【０００５】
本開示の一実施例では、前記ソーラーモジュールは、平面モジュール、異形モジュールであってもよく、又は平面モジュールと異形モジュールとの組合せであってもよい。
【０００６】
本開示の一実施例では、前記異形モジュールは、折面モジュール又は曲面モジュールであり、又は前記ソーラーモジュールは少なくとも２種の異なる形状の異形モジュールの組合せであってもよい。
【０００７】
本開示の一実施例では、前記カラー透光前面パネルは、カラー透光コーティングパネル又は透光素板着色パネルであり、前記カラー透光コーティングパネルは、透光基板、及び前記透光基板の上に設けられる膜層を備えてもよい。
【０００８】
本開示の一実施例では、前記カラー透光前面パネルがカラー透光コーティングパネルである場合、前記膜層は全誘電体膜であり、前記膜層は、少なくとも１層の高屈折率材料膜を備え、前記高屈折率材料膜の屈折率は前記透光基板の屈折率よりも高くてもよい。
【０００９】
本開示の一実施例では、前記高屈折率材料膜は、５５０ｎｍの波長下での屈折率が１．９２〜２．６０の範囲内であってもよい。
【００１０】
本開示の一実施例では、前記高屈折率材料膜は、チタン酸ランタン膜、二酸化チタン膜、五酸化三チタン膜、五酸化二ニオブ膜、五酸化二タンタル膜、二酸化ジルコニウム膜又はこれらの膜のうちの少なくとも２種から形成される複合膜を含んでもよい。
【００１１】
本開示の一実施例では、前記膜層は、少なくとも１層の低屈折率材料膜をさらに備えてもよく、前記低屈折率材料膜の屈折率は前記透光基板の屈折率よりも低い。
【００１２】
前記高屈折率材料膜と前記低屈折率材料膜がそれぞれ複数層である場合、複数層の前記高屈折率材料膜と複数層の前記低屈折率材料膜は、前記透光基板の上に交互に積層されてもよい。
【００１３】
本開示の一実施例では、前記膜層は、２層の前記高屈折率材料膜と２層の前記低屈折率材料膜とを備えてもよく、２層の前記高屈折率材料膜と２層の前記低屈折率材料膜は、前記透光基板の一側に交互に積層して設けられ、且つ前記透光基板は、前記高屈折率材料膜と隣接する。
【００１４】
本開示の一実施例では、前記膜層は、３層の前記高屈折率材料膜と２層の前記低屈折率材料膜とを備えてもよく、３層の前記高屈折率材料膜と２層の前記低屈折率材料膜は、前記透光基板の一側に交互に積層して設けられ、且つ前記透光基板は、前記高屈折率材料膜と隣接する。
【００１５】
本開示の一実施例では、前記膜層は、３層の前記高屈折率材料膜と３層の前記低屈折率材料膜とを備えてもよく、３層の前記高屈折率材料膜と３層の前記低屈折率材料膜は、前記透光基板の一側に交互に積層して設けられ、且つ前記透光基板は、前記高屈折率材料膜と隣接する。
【００１６】
本開示の一実施例では、前記低屈折率材料膜は、５５０ｎｍの波長下の屈折率が１．３５〜１．５０の範囲内であってもよい。
【００１７】
本開示の一実施例では、前記低屈折率材料膜は、二酸化シリコン膜、フッ化マグネシウム膜、又は二酸化シリコン膜とフッ化マグネシウム膜との複合膜を含んでもよい。
【００１８】
本開示の一実施例では、前記透光基板は、ガラス基板又は透光高分子材料基板であってもよい。
【００１９】
本開示の一実施例では、前記膜層は、釉薬膜層であってもよい。
【００２０】
本開示の一実施例では、前記カラー透光前面パネルの色は、青色、紫色、黄金色、黄色、赤色、粘土色、灰色、オレンジ色又は緑色であってもよい。
【００２１】
本開示の一実施例では、前記裏面パネルは、カラー透光コーティングパネル又は透光素板着色パネルであってもよい。
【００２２】
本開示の一実施例では、前記フィルムは、ポリビニルブチラール（Ｐｏｌｙｖｉｎｙｌ  Ｂｕｔｙｒａｌ、ＰＶＢ）フレキシブルフィルム又はエチレン酢酸ビニル（Ｅｔｈｙｌｅｎｅ  Ｖｉｎｙｌ  Ａｃｅｔａｔｅ、ＥＶＡ）フレキシブルフィルムであってもよい。
【００２３】
本開示の一実施例では、前記太陽電池は、結晶シリコン薄膜太陽電池、アモルファスシリコン薄膜太陽電池、ガリウムヒ素（ＧａＡｓ）薄膜太陽電池、銅インジウムガリウムセレン（ＣＩＧＳ）薄膜太陽電池、銅インジウムセレン（ＣＩＳ）薄膜太陽電池、テルル化カドミウム（ＣｄＴｅ）薄膜太陽電池、又は有機ポリマー薄膜太陽電池を含む。
【００２４】
本開示のほかの特徴及び利点は後述する明細書に説明され、その一部は明細書の中で明らかになり、又は本開示の実行によりわかることができる。本開示の目的及びほかの利点は明細書、特許請求の範囲及び図面において、特に示される構造によって実現および得ることができる。
【図面の簡単な説明】
【００２５】
図面は本開示の技術案を更に理解するためのものであり、且つ明細書の一部として構成され、本開示の実施例とともに本開示の技術案を解釈することに用いられるが、本開示の技術案を限定するものではない。
【００２６】
【図１】本開示の一実施例に係るカラー透光コーティングパネルの透過率の曲線図である。
【図２】本開示の別の実施例に係るカラー透光コーティングパネルの透過率の曲線図である。
【図３】本開示のさらに別の実施例に係るカラー透光コーティングパネルの透過率の曲線図である。
【図４】本開示のさらに別の実施例に係るカラー透光コーティングパネルの透過率の曲線図である。
【図５】本開示の一実施例に係るソーラーモジュールの構造模式図である。
【図６】本開示の別の実施例に係るソーラーモジュールの構造模式図である。
【図７】本開示のさらに別の実施例に係るソーラーモジュールの構造模式図である。
【図８】本開示のさらに別の実施例に係るソーラーモジュールの構造模式図である。
【発明を実施するための形態】
【００２７】
本開示の目的、技術案及び利点をより明瞭に説明するために、以下、図面を参照して本開示の実施例を詳細に説明する。なお、矛盾しない限り、本開示の実施例及び実施例の特徴を任意に組み合わせることができる。
【００２８】
本開示の実施例は、発電効果及びカラー効果に優れたソーラーモジュールを提供する。
【００２９】
本開示の実施例は、順に設けられる前面パネル、フィルム、太陽電池及び裏面パネルを備え、又は、順に設けられる前面パネル、フィルム、太陽電池、フィルム及び裏面パネルを備え、前面パネルはカラー透光前面パネルである、ソーラーモジュールを提供する。
【００３０】
ソーラーモジュールは、平面モジュール、又は異形モジュール、又は平面モジュールと異形モジュールとの組合せであってもよい。従って、建物の形状に応じてマッチングするソーラーモジュールの形状を選択できる。
【００３１】
異形モジュールは、折面モジュール、曲面モジュール及びほかの形状の異形モジュールのうちの任意の１種又は複数種の組合せであってもよい。
【００３２】
折面モジュールは、１種の折面モジュール又は複数種の折面モジュールの組合せであってもよい。
【００３３】
曲面モジュールは、１種の曲面モジュール又は複数種の曲面モジュールの組合せであってもよい。
【００３４】
カラー透光前面パネルは、カラー透光コーティングパネル又は透光素板着色パネルであってもよく、カラー透光コーティングパネルは、透光基板、及び透光基板の上に設けられた膜層を備える。
【００３５】
膜層は、全誘電体膜であり、少なくとも１層の高屈折率材料膜を備えてもよく、高屈折率材料膜の屈折率は透光基板の屈折率よりも高い。全誘電体膜は、太陽光の照射下で色を示し、必要に応じて全誘電体膜に膜設計を行うことで、所望する色を示すことができる。また、全誘電体膜は、赤外線バンドでの透過率が高く、ソーラーモジュールの発電波長範囲内、特に３８０ｎｍ〜１１００ｎｍバンドでの平均透過率が大幅に向上される。それによりソーラーモジュールの発電効率は明らかに向上され、また、金属膜層ではなく全誘電体膜をカラー透光前面パネル上の膜層として選択する場合、金属膜層の酸化問題を回避し、且つされに金属保護層の設置が不要になり、コストを削減する。
【００３６】
高屈折率材料膜は、５５０ｎｍの波長下での屈折率が１．９２〜２．６０である材料からなってもよい。このような高屈折率材料膜によって、カラー透光前面パネルはソーラーモジュールの発電波長範囲内での平均透過率がさらに向上され、それによりソーラーモジュールの発電効果を向上させる。
【００３７】
高屈折率材料膜は、チタン酸ランタン膜、二酸化チタン膜、五酸化三チタン膜、五酸化二ニオブ膜、五酸化二タンタル膜、二酸化ジルコニウム膜又はこれらの膜のうちの少なくとも２種から形成された複合膜から選択されてもよい。このような高屈折率材料膜によって、カラー透光前面パネルは、ソーラーモジュールの発電波長範囲内での平均透過率がさらに向上され、それによりソーラーモジュールの発電効果を向上させる。高屈折率材料膜がチタン酸ランタン膜、二酸化チタン膜、五酸化三チタン膜、五酸化二ニオブ膜、五酸化二タンタル膜及び二酸化ジルコニウム膜のうちのいずれか１種から選択される場合、本開示のソーラーモジュールは発電効果に優れ、生産プロセスが簡単である。
【００３８】
本開示の実施例に係るソーラーモジュールの全誘電体膜は、少なくとも１層の、透光基板の屈折率よりも低い低屈折率材料膜をさらに備えてもよく、少なくとも１層の高屈折率材料膜と少なくとも１層の低屈折率材料膜は透光基板の上に交互に設けられる。全誘電体膜が低屈折率材料膜を備える場合、全誘電体膜はさらに多様な膜設計構造を獲得し、それによりソーラーモジュールは優れた発電効果を有する前提で、より多い色を得ることを確保する。
【００３９】
低屈折率材料膜は、５５０ｎｍの波長下での屈折率が１．３５〜１．５０である材料からなってもよい。このような低屈折率材料膜を選択使用することによって、カラー透光前面パネルはソーラーモジュールの発電波長範囲内での平均透過率がさらに向上され、それによりソーラーモジュールの発電効果を向上させる。
【００４０】
低屈折率材料膜は、二酸化シリコン膜、フッ化マグネシウム膜、又は二酸化シリコン膜とフッ化マグネシウム膜との複合膜から選択される。このような低屈折率材料膜を選択使用することによって、カラー透光前面パネルは、ソーラーモジュールの発電波長範囲内での平均透過率がさらに向上され、それによりソーラーモジュールの発電効果を向上させる。低屈折率材料膜が二酸化シリコン膜及びフッ化マグネシウム膜のうちのいずれか１種から選択される場合、本開示のソーラーモジュールは発電効果に優れ、生産プロセスが簡単である。
【００４１】
カラー透光コーティングパネルは、順に設けられる透光基板及び高屈折率材料膜を備えてもよい。
【００４２】
カラー透光コーティングパネルは、順に設けられる透光基板、高屈折率材料膜、低屈折率材料膜、高屈折率材料膜及び低屈折率材料膜を備えてもよい。
【００４３】
カラー透光コーティングパネルは、順に設けられる透光基板、高屈折率材料膜、低屈折率材料膜、高屈折率材料膜、低屈折率材料膜及び高屈折率材料膜を備えてもよい。
【００４４】
カラー透光コーティングパネルは、順に設けられる透光基板、高屈折率材料膜、低屈折率材料膜、高屈折率材料膜、低屈折率材料膜、高屈折率材料膜及び低屈折率材料膜を備えてもよい。
【００４５】
カラー透光コーティングパネルは、順に設けられる透光基板、低屈折率材料膜及び高屈折率材料膜を備えてもよい。
【００４６】
透光基板は、ガラス基板又は透光高分子材料基板であり、ガラス基板は、白板フロートガラス、通常フロートガラス、バルク着色ガラス又は光学ガラス等であり、透光高分子材料基板は透光樹脂基板、たとえば、ポリカーボネート（Ｐｏｌｙｃａｒｂｏｎａｔｅ、ＰＣ）基板又はポリメチルメタクリレート（Ｐｏｌｙｍｅｔｈｙｌ  Ｍｅｔｈａｃｒｙｌａｔｅ、ＰＭＭＡ）基板等の透光基板であり、ガラス基板の厚さは３．２ｍｍ〜８ｍｍであってもよい。従って、異なる使用場面、及び靭性、透過率等のような要件に応じて適切なタイプの透光基板と透光基板の厚さを選択することができる。
【００４７】
膜層は、釉薬膜層であってもよい。従って、必要に応じて色を選択し、釉薬の方式によって透光基板の上に色付きの膜層を形成することができる。
【００４８】
裏面パネルは、カラー透光コーティングパネル又は透光素板着色パネルであってもよい。該裏面パネルが装飾作用を有することにより、本開示のソーラーモジュールの外観はさらに美しくなる。
【００４９】
異なる膜層設計によって、カラー透光前面パネルの色は青色、紫色、黄金色、黄色、赤色、粘土色、灰色、オレンジ色又は緑色を示すことができる。本開示のソーラーモジュールによれば、ソーラーモジュールは発電波長範囲内で高平均透過率を有する前提の下で、必要に応じて異なる色を形成することを確保し、豊かな色のニーズを満たし、且つ建物と組み合わせてより美しくなる。
【００５０】
以下、全誘電体膜を含有するカラー透光コーティングパネルのいくつかの実施形態を列挙して説明する。使用する透光基板を厚さが３．２ｍｍ〜８ｍｍの白板フロートガラスとし、この時のカラー透光コーティングパネルはカラーコーティングガラスである。ここで、Ｔｉ３Ｏ５（１）は、透光基板の上の第１層が高屈折率材料Ｔｉ３Ｏ５であることを示し、ＳｉＯ２（２）は、第２層が低屈折率材料ＳｉＯ２であることを示し、以下同様である。「Ａｉｒ／透光基板／Ｔｉ３Ｏ５（１）／ＳｉＯ２（２）／Ｔｉ３Ｏ５（３）／ＳｉＯ２（４）／Ａｉｒ」を例にして、該コーティングパネルが順に積層して設けられる透光基板、Ｔｉ３Ｏ５膜、ＳｉＯ２膜、Ｔｉ３Ｏ５膜、ＳｉＯ２膜のみを備えることを示し、「Ａｉｒ／透光基板」とは透光基板のＴｉ３Ｏ５膜に接触していない一側が直接に空気に接触することを示し、以下同様である。
【００５１】
本開示の一実施形態は青色のコーティングガラスを提供し、該青色のコーティングガラスの透過率の曲線は図１に示される。該青色のコーティングガラスは４層の全誘電体膜を備え、その膜設計構造として、以下の形態が挙げられてもよい。
【００５２】
ａ．Ａｉｒ／透光基板／Ｔｉ３Ｏ５（１）／ＳｉＯ２（２）／Ｔｉ３Ｏ５（３）／ＳｉＯ２（４）／Ａｉｒ。ここで、Ｔｉ３Ｏ５（１）の厚さが３３．４８ｎｍ±２０ｎｍであり、ＳｉＯ２（２）の厚さが５１．９６ｎｍ±２０ｎｍであり、Ｔｉ３Ｏ５（３）の厚さが８２．８６ｎｍ±２０ｎｍであり、ＳｉＯ２（４）の厚さが１１７．３６ｎｍ±２０ｎｍである。
【００５３】
或いは、
ｂ．Ａｉｒ／透光基板／Ｔａ２Ｏ５（１）／ＳｉＯ２（２）／Ｔａ２Ｏ５（３）／ＳｉＯ２（４）／Ａｉｒ。ここで、Ｔａ２Ｏ５（１）の厚さが３２．８１ｎｍ±２０ｎｍであり、ＳｉＯ２（２）の厚さが５５．９７ｎｍ±２０ｎｍであり、Ｔａ２Ｏ５（３）の厚さが７８．８１ｎｍ±２０ｎｍであり、ＳｉＯ２（４）の厚さが１１７．１１ｎｍ±２０ｎｍである。
【００５４】
或いは、
ｃ．Ａｉｒ／透光基板／Ｎｂ２Ｏ５（１）／ＳｉＯ２（２）／Ｎｂ２Ｏ５（３）／ＳｉＯ２（４）／Ａｉｒ。ここで、Ｎｂ２Ｏ５（１）の厚さが３３．４１ｎｍ±２０ｎｍであり、ＳｉＯ２（２）の厚さが５１．９６ｎｍ±２０ｎｍであり、Ｎｂ２Ｏ５（３）の厚さが８２．６８ｎｍ±２０ｎｍであり、ＳｉＯ２（４）の厚さが１１７．３６ｎｍ±２０ｎｍである。
【００５５】
本開示の別の実施形態は黄金色のコーティングガラスを提供し、該黄金色のコーティングガラスの透過率曲線は図２に示される。該黄金色のコーティングガラスは５層の全誘電体膜を備え、その膜設計構造として、以下の形態が挙げられてもよい。
【００５６】
ａ．Ａｉｒ／透光基板／Ｔｉ３Ｏ５（１）／ＳｉＯ２（２）／Ｔｉ３Ｏ５（３）／ＳｉＯ２（４）／Ｔｉ３Ｏ５（５）／Ａｉｒ。ここで、Ｔｉ３Ｏ５（１）の厚さが９１．６６ｎｍ±２０ｎｍであり、ＳｉＯ２（２）の厚さが３５．１７ｎｍ±２０ｎｍであり、Ｔｉ３Ｏ５（３）の厚さが６６．３２ｎｍ±２０ｎｍであり、ＳｉＯ２（４）の厚さが１７．０３ｎｍ±２０ｎｍであり、Ｔｉ３Ｏ５（５）の厚さが１５．０７ｎｍ±２０ｎｍである。
【００５７】
或いは、
ｂ．Ａｉｒ／透光基板／Ｔａ２Ｏ５（１）／ＳｉＯ２（２）／Ｔａ２Ｏ５（３）／ＳｉＯ２（４）／Ｔａ２Ｏ５（５）／Ａｉｒ。ここで、Ｔａ２Ｏ５（１）の厚さが９４．３５ｎｍ±２０ｎｍであり、ＳｉＯ２（２）の厚さが４４．２２ｎｍ±２０ｎｍであり、Ｔａ２Ｏ５（３）の厚さが６３．０２ｎｍ±２０ｎｍであり、ＳｉＯ２（４）の厚さが１５．７４ｎｍ±２０ｎｍであり、Ｔａ２Ｏ５（５）の厚さが１９．７６ｎｍ±２０ｎｍである。
【００５８】
或いは、
ｃ．Ａｉｒ／透光基板／Ｎｂ２Ｏ５（１）／ＳｉＯ２（２）／Ｎｂ２Ｏ５（３）／ＳｉＯ２（４）／Ｎｂ２Ｏ５（５）／Ａｉｒ。ここで、Ｎｂ２Ｏ５（１）の厚さが９１．４６ｎｍ±２０ｎｍであり、ＳｉＯ２（２）の厚さが３５．３１ｎｍ±２０ｎｍであり、Ｎｂ２Ｏ５（３）の厚さが５８．５６ｎｍ±２０ｎｍであり、ＳｉＯ２（４）の厚さが１８．４５ｎｍ±２０ｎｍであり、Ｎｂ２Ｏ５（５）の厚さが１７．７１ｎｍ±２０ｎｍである。
【００５９】
本開示のさらに別の実施形態は赤色のコーティングガラスを提供し、該赤色のコーティングガラスの透過率曲線は図３に示される。該赤色のコーティングガラスは６層の全誘電体膜を備え、その膜設計構造として、以下の形態が挙げられてもよい。
【００６０】
ａ．Ａｉｒ／透光基板／Ｔｉ３Ｏ５（１）／ＳｉＯ２（２）／Ｔｉ３Ｏ５（３）／ＳｉＯ２（４）／Ｔｉ３Ｏ５（５）／ＳｉＯ２（６）／Ａｉｒ。ここで、Ｔｉ３Ｏ５（１）の厚さが８６．１６ｎｍ±２０ｎｍであり、ＳｉＯ２（２）の厚さが１２０．４３ｎｍ±２０ｎｍであり、Ｔｉ３Ｏ５（３）の厚さが７２．９５ｎｍ±２０ｎｍであり、ＳｉＯ２（４）の厚さが１２５．７６ｎｍ±２０ｎｍであり、Ｔｉ３Ｏ５（５）の厚さが６８．７０ｎｍ±２０ｎｍであり、ＳｉＯ２（６）の厚さが６３．０９ｎｍ±２０ｎｍである。
【００６１】
或いは、
ｂ．Ａｉｒ／透光基板／Ｔａ２Ｏ５（１）／ＳｉＯ２（２）／Ｔａ２Ｏ５（３）／ＳｉＯ２（４）／Ｔａ２Ｏ５（５）／ＳｉＯ２（６）／Ａｉｒ。ここで、Ｔａ２Ｏ５（１）の厚さが９０．８３ｎｍ±２０ｎｍであり、ＳｉＯ２（２）の厚さが１１７．２２ｎｍ±２０ｎｍであり、Ｔａ２Ｏ５（３）の厚さが７６．７６ｎｍ±２０ｎｍであり、ＳｉＯ２（４）の厚さが１２３．０６ｎｍ±２０ｎｍであり、Ｔａ２Ｏ５（５）の厚さが６９．８４ｎｍ±２０ｎｍであり、ＳｉＯ２（６）の厚さが６１．５０ｎｍ±２０ｎｍである。
【００６２】
或いは、
ｃ．Ａｉｒ／透光基板／Ｎｂ２Ｏ５（１）／ＳｉＯ２（２）／Ｎｂ２Ｏ５（３）／ＳｉＯ２（４）／Ｎｂ２Ｏ５（５）／ＳｉＯ２（６）／Ａｉｒ。ここで、Ｎｂ２Ｏ５（１）の厚さが８５．２６ｎｍ±２０ｎｍであり、ＳｉＯ２（２）の厚さが１２０．０６ｎｍ±２０ｎｍであり、Ｎｂ２Ｏ５（３）の厚さが７２．４４ｎｍ±２０ｎｍであり、ＳｉＯ２（４）の厚さが１２５．５６ｎｍ±２０ｎｍであり、Ｎｂ２Ｏ５（５）の厚さが６８．６６ｎｍ±２０ｎｍであり、ＳｉＯ２（６）の厚さが６３．２２ｎｍ±２０ｎｍである。
【００６３】
本開示のさらに別の実施形態は灰色のコーティングガラスを提供し、該灰色のコーティングガラスの透過率曲線は図４に示される。該灰色のコーティングガラスは１層の全誘電体膜を備え、その膜設計構造として、以下の形態が挙げられてもよい。
【００６４】
ａ．Ａｉｒ／透光基板／Ｔｉ３Ｏ５（１）／Ａｉｒ。ここで、Ｔｉ３Ｏ５（１）の厚さが２３ｎｍ±２０ｎｍである。
【００６５】
或いは、
ｂ．Ａｉｒ／透光基板／Ｔａ２Ｏ５（１）／Ａｉｒ。ここで、Ｔａ２Ｏ５（１）の厚さが３０ｎｍ±２０ｎｍである。
【００６６】
或いは、
ｃ．Ａｉｒ／透光基板／Ｎｂ２Ｏ５（１）／Ａｉｒ。ここで、Ｎｂ２Ｏ５（１）の厚さが２２．６６ｎｍ±２０ｎｍである。
【００６７】
図１〜４からわかるように、本開示の実施形態のカラー透光コーティングパネルは、可視光領域での透過率はやや低いが、赤外光領域での透過率は高く、特に波長３８０ｎｍ〜１１００ｎｍの範囲内での平均透過率は高い。それをソーラーモジュールのカラー透光前面パネルとして使用すると、優れた発電効果を得ることができる。
【００６８】
また、同一の高屈折率材料と低屈折率材料を用いて、膜の層数及び各層の膜の厚さを増減し、たとえば、膜厚さを大きく又は小さくすることで、同様に同一色のカラー透光前面パネルを製造できると理解できる。且つ、異なる膜設計構造によって製造された同一色のカラー透光前面パネルのスペクトルはほぼ同じである。なお、膜設計の時、コストを削減させるように、膜の層数をなるべく少なくする。
【００６９】
以下、いくつかのソーラーモジュールの実施形態を列挙して説明する。
【００７０】
図５に示すように、一実施形態において、ソーラーモジュールは、順に設けられたカラー透光前面パネル１、フィルム２、太陽電池３及び裏面パネル４を備え、裏面パネル４の下方又は一側に、太陽電池３に電気的に接続された接続ボックス５が設けられ、カラー透光前面パネル１は図１−４に示されるいずれか１種のカラー透光コーティングパネルとしてもよく、本実施形態のソーラーモジュールは平面モジュールである。
【００７１】
図６に示すように、別の実施形態では、ソーラーモジュールは、順に設けられたカラー透光前面パネル１、フィルム２、太陽電池３、フィルム２及び裏面パネル４を備えてもよく、裏面パネル４の下方又は一側に、太陽電池３に電気的に接続された接続ボックス５が設けられ、カラー透光前面パネル１は透光素板着色パネル、又は釉薬膜層を備えた釉薬ガラスから選択されてもよく、本実施形態のソーラーモジュールは平面モジュールである。
【００７２】
図７に示すように、さらに別の実施形態では、ソーラーモジュールは、順に設けられたカラー透光前面パネル１、フィルム２、太陽電池３及び裏面パネル４を備えてもよく、裏面パネル４の下方又は一側に、太陽電池３に電気的に接続された接続ボックス５が設けられ、カラー透光前面パネル１は図１−４に示されるいずれか１種のカラー透光コーティングパネルとしてもよく、本実施形態のソーラーモジュールは曲面モジュールである。
【００７３】
図８に示すように、さらに別の実施形態では、ソーラーモジュールは、順に設けられたカラー透光前面パネル１、フィルム２、太陽電池３、フィルム２及び裏面パネル４を備え、裏面パネル４の下方又は一側に、太陽電池３に電気的に接続された接続ボックス５が設けられ、カラー透光前面パネル１は図１−４に示されるいずれか１種のカラー透光コーティングパネルとしてもよく、本実施形態のソーラーモジュールは曲面モジュールである。
【００７４】
本開示の実施形態のソーラーモジュールの使用するカラー透光前面パネルは、赤外線バンドでの透過率が高いことで、ソーラーモジュールの発電波長範囲内、特に３８０ｎｍ〜１１００ｎｍバンドでの平均透過率が大幅に向上され、本開示の実施形態のソーラーモジュールの発電効率を明らかに向上させる。それとともに、本開示の実施形態のソーラーモジュールのカラー透光コーティングパネルは、必要に応じて異なる色を形成し、豊かな色のニーズを満たし、且つ建物と組み合わせて美しくなることができる。
【００７５】
また、釉薬膜層又は全誘電体膜を含有するカラー透光コーティングパネルを前面パネルとする場合、金属膜層を用いていないため、金属膜層の酸化問題を回避し、且つさらに金属保護層が不要になり、コストを削減する。
【００７６】
また、本開示の実施形態のソーラーモジュールは、使用場面のニーズに応じて、平面及び／又は異形、たとえば、折面、又は曲面又はほかの異形形状のものとすることが可能であり、使用場面の範囲を広げる。
【００７７】
太陽電池の具体的なタイプについて、特に限定されず、本開示の実施例では、太陽電池は結晶シリコン薄膜太陽電池、アモルファスシリコン薄膜太陽電池、ガリウムヒ素薄膜太陽電池、銅インジウムガリウムセレン薄膜太陽電池、銅インジウムセレン薄膜太陽電池、テルル化カドミウム薄膜太陽電池、又は有機ポリマー薄膜太陽電池等から選択できる。
【００７８】
本開示は本開示の実施例の原理の例であり、本開示をなんらかの形態で又は実質的に限定したり、本開示を具体的な実施形態に限定したりするものではない。当業者であれば、上記本開示の実施例、技術案の特許請求の範囲に定義された原理、精神及び範囲を逸脱せずに、本開示の実施例の技術案の要素、方法及びシステム等に変形、変化、変更、改良を行うことができると理解できる。これらの変形、変化、変更、改良を施された実施形態はすべて本開示の同等実施例に含まれ、これらの同等実施例はすべて本開示の特許請求の範囲に定められた範囲内に含まれる。ここで本開示のいくつかの実施形態を詳細に説明したが、様々な形態で本開示の実施例を具体化できる。また、本開示の実施例は、ここに記載の種々の実施形態のいくつか又はすべての任意の可能な組合せを含むだけでなく、本開示の特許請求の範囲に定められた範囲を含む。本開示又は引用された任意の特許、引用された特許出願又は引用されたほかの資料の任意の箇所に係るすべての特許、特許出願及びほかの引用資料は引用によりその全内容が組み込まれている。
【００７９】
以上の開示は網羅的ではなく説明的である。当業者にとって、本明細書は様々な変化や代替案の示唆を与えることができる。これらの代替案や変化はすべて本特許請求の範囲に含まれ、ここで用語「含む」の意味は「含むが、それに限定されない」である。
【００８０】
ここで、本開示の代替実施形態を説明した。当業者はここに記載の実施形態のほかの同等変形を想到し得ることができ、これらの同等変形も本明細書に添付される特許請求の範囲に含まれる。
【図１】
2019197880.tif 000003
【図２】
2019197880.tif 000004
【図３】
2019197880.tif 000005
【図４】
2019197880.tif 000006
【図５】
2019197880.tif 000007
【図６】
2019197880.tif 000008
【図７】
2019197880.tif 000009
【図８】
2019197880.tif 000010